ГИБКОЕ БЕТОННОЕ ПОКРЫТИЕ

Полезная модель относится к области строительства, в частности к гибкому бетонному покрытию, и может быть использована для сооружения сборных покрытий пешеходных дорог, а также в ландшафтной архитектуре или дизайне интерьеров.
Из уровня техники известно, что для устройства покрытий пешеходных дорог чаще всего применяют плиты различной формы и размеров. Технология сооружения таких покрытий предполагает трудоемкий процесс поштучной укладки каждой плиты.
Известны плиты бетонные тротуарные (ГОСТ 17608-91), применяемые для покрытий пешеходных дорог. В большинстве случаев плиты укладываются на подготовленное основание без крепления друг с другом.
Недостатком такого бетонного покрытия является то, что с течением времени зазор между плитами увеличивается, а также наблюдается проседание отдельных плит, что приводит к его преждевременному разрушению.
Известно также универсальное гибкое защитное бетонное покрытие (Патент РФ №2129635, Е02В 3/12, опубл. 27.04.1999), содержащее бетонные блоки, выполненные в виде двухсторонних усеченных пирамид с меньшими усеченными основаниями, являющимися торцами бетонных блоков, на которых выполнены выемки, и тросами, связанными между собой порядно и в рядах по другим основаниям пирамид. В качестве тросов использованы замоноличенные в бетонных блоках капроновые канаты.
Недостатком такого покрытия пешеходных дорог является то, что при укладке на пешеходные дороги между бетонными блоками образуются большие зазоры (например, при толщине покрытия 100 мм зазор превышает 70 мм), которые могут вызвать травматизм пешеходов (вывихи, растяжения нижних конечностей и т.п.). Кроме того, блокам такого покрытия также свойственны проседания из-за недостаточной фиксации между собой и преждевременное разрушение.
Также из уровня техники известно гибкое покрытие из бетонных блоков (Патент РФ №115366, Е02В 3/14, опубл. 27.04.2012), содержащее соединенные порядно гибкими связями бетонные блоки, в каждом блоке на его боковой стороне, прилегающей к блокам соседнего ряда, выполнены два сквозных отверстия, оси которых параллельны друг другу и расположены в горизонтальной плоскости симметрично относительно вертикальной плоскости симметрии блока, а каждый последующий ряд блоков смещен относительно предыдущего в направлении вдоль ряда таким образом, что вышеуказанные отверстия каждого блока одного ряда, выстраиваясь соосно с отверстиями двух смежных блоков соседнего ряда, образуют прямолинейные каналы для гибких связей, при этом каждый элемент гибкой связи пропускают через два соседних прямолинейных канала с образованием петли за периферийным рядом блоков покрытия, после чего его свободные концы соединяют между собой.
Данное бетонное покрытие также не обладает необходимой стабильностью зазоров между блоками. Кроме того, блоки для покрытия изготавливают по технологии вибропрессования, что не позволяет добиться гладкой и ровной лицевой поверхности такого покрытия, а также его прочности и долговечности.
Таким образом, известные из уровня техники бетонные покрытия не обладают необходимой надежностью, безопасностью и долговечностью.
Задачей, на решение которой направлена полезная модель, является разработка усовершенствованного гибкого бетонного покрытия, лишенного недостатков вышеуказанных аналогов, а также расширение арсенала технических средств указанного назначения.
Технический результат полезной модели заключается в повышении надежности, безопасности и долговечности гибкого бетонного покрытия за счет обеспечения стабильности заданных зазоров между блоками, гладкой лицевой поверхности блоков и увеличения прочности каждого блока на изгиб и покрытия в целом. Дополнительными техническими результатами являются ускорение процесса производства гибкого бетонного покрытия и его укладки.
Технический результат достигается тем, что гибкое бетонное покрытие, содержащее соединенные между собой с зазором бетонные блоки, изготовлено из бетона по технологии вибролитья, при этом блоки соединены между собой посредством заключенной в массе бетона армирующей сетки из гибкого материала, не подверженного гниению.
Целесообразно, чтобы покрытие было изготовлено из гидротехнического бетона.
Целесообразно, чтобы армирующая сетка была выполнена из композитного материала, предпочтительно, стеклопластика.
Целесообразно, чтобы армирующая сетка была интегрирована в тело каждого блока в процессе уплотнения массы путем вибрования формы с уложенным в нее бетоном.
Целесообразно, чтобы прутья армирующей сетки соединяли блоки порядно и в рядах, при этом каждый последующий ряд блоков был смещен относительно предыдущего в направлении вдоль ряда таким образом, что каждый блок одного ряда соединен по меньшей мере одним прутом с по меньшей мере одним блоком соседнего ряда.
Целесообразно, чтобы соединяющие блоки прутья армирующей сетки были заключены в массе бетона и образовывали соединительные каналы между блоками.
Целесообразно, чтобы прутья армирующей сетки были интегрированы в тело блока на высоте от 1/3 до 2/3 высоты блока.
Целесообразно, чтобы диаметр прутьев армирующей сетки составлял от 2,0 до 4,0 мм.
Целесообразно, чтобы в каждый блок было интегрировано по меньшей мере два прута армирующей сетки, из которых по меньшей мере один продольный прут и по меньшей мере один поперечный прут.
Целесообразно, чтобы зазор между соседними блоками составлял от 5 до 40 мм.
Полезная модель поясняется чертежами.
На Фиг. 1 представлен фрагмент гибкого бетонного покрытия - изометрический вид.
На Фиг. 2 представлен фрагмент гибкого бетонного покрытия (радиальное исполнение) - изометрический вид.
На Фиг. 3 представлен фрагмент гибкого бетонного покрытия - вид в плане.
На Фиг. 4 представлен фрагмент гибкого бетонного покрытия (радиальное исполнение) - вид в плане.
На Фиг. 5 представлен блок бетонного покрытия в разрезе - вид сбоку.
На Фиг. 6 представлен блок бетонного покрытия в разрезе (радиальное исполнение) - вид сбоку.
На Фиг. 7 представлен фрагмент гибкого бетонного покрытия в разрезе - вид в плане.
На Фиг. 8 представлен фрагмент гибкого бетонного покрытия в разрезе (радиальное исполнение) - вид в плане.
В предпочтительном варианте исполнения гибкое бетонное покрытие изготовлено из гидротехнического бетона по технологии вибролитья и состоит и нескольких бетонных блоков 1, соединенных между собой прутьями армирующей сетки 2, интегрированными в тело каждого бетонного блока 1 и соединительные каналы 3 между блоками 1.
Бетонные блоки 1, предпочтительно, имеют формообразование, в основе которого лежит четырехугольная усеченная пирамида со скошенными ребрами верхнего основания, что позволяет выгибать, поднимать покрытие за края без приложения «выламывающей» нагрузки через плечо. Высота блока, предпочтительно, составляет 25-40 мм, ширина от 40 до 150 мм, длина от 90 до 110 мм. Также бетонные блоки 1 могут иметь иную форму, например, эллиптическую или круглую.
Армирующая сетка 2 может быть выполнена из металла или композитного материала, предпочтительно, из стеклопластика. Использование сетки из композитного материала, в частности из стеклопластика, позволяет облегчить покрытие, а, следовательно, дополнительно упростить и ускорить процесс его укладки, а также транспортировки на место укладки. Кроме того, использование сетки из стеклопластика позволяет дополнительно повысить прочность изделия при растяжении, а также его долговечность.
Размер ячейки армирующей сетки 2, предпочтительно, составляет 50×50 мм. Использование армирующей сетки 2 позволяет фиксировать зазор между блоками покрытия, что повышает долговечность и безопасность изделия, а также ускоряет процесс укладки покрытия. Работа армирующей сетки 2 на сжатие в межблочных швах не позволяет отдельным блоками покрытия смещаться с уменьшением шва.
Прутья армирующей сетки 2 интегрированы в тело каждого блока 1 на высоте от 1/3 до 2/3 высоты блока, предпочтительно - на 1/2 высоты блока. Для существенного повышения прочности каждого блока и покрытия в целом в каждый блок 1, предпочтительно, интегрировано от трех до четырех прутьев армирующей сетки, из которых по меньшей мере два продольных прута, соединяющих блоки в рядах, и по меньшей мере один поперечный прут, соединяющий блок с блоками соседних рядов, при этом каждый последующий ряд блоков 1 смещен относительно предыдущего в направлении вдоль ряда.
Прутья армирующей стеки 2, расположенные в соединительных каналах 3, должны обладать достаточной гибкостью и их диаметр составляет от 2,0 до 4,0 мм, предпочтительно, 2,5 мм, что позволяет укладывать покрытие на криволинейные поверхности. Ширина соединительного канала составляет от 5,0 до 8,0 мм, предпочтительно - 7 мм.
Зазор между соседними бетонными блоками 1 составляет от 5,0 до 40,0 мм.
Бетонное покрытие изготавливают по технологии вибролитья. Использование данной технологии позволяет не только добиться гладкой, ровной поверхности блоков и высокой прочности покрытия, но и создавать, при необходимости, на лицевой поверхности блоков сложные рисунки и рельефы, например, имитировать фактуру природного камня.
Для изготовления покрытия предварительно подготавливают бетонную смесь. Подготовка бетонной смеси основывается на подборе гранулометрического состава и минеральных заполнителей, количестве и марке цемента, химических добавок и расчете количества воды.
Бетонную смесь заливают в полимерную форму с полостями, повторяющими форму блоков 1 и соединительных каналов 3 между блоками, с уложенной в них армирующей сеткой 2. Полости каналов 3, как и полости блоков, заполняют бетонной смесью, что обеспечивает дополнительную фиксацию зазора между блоками при укладке покрытия.
После распределения бетонной смеси по форме ее уплотняют путем вибрования для удаления лишнего воздуха и заполнения пустот, что позволяет повысить плотность бетонной массы и, следовательно, прочность покрытия.
Распределенную и уплотненную бетонную массу оставляют для застывания. Готовое бетонное покрытие извлекают из формы и складируют. Готовое изделие обладает легким весом (около 25 кг) и может быть доставлено транспортными средствами на место укладки и уложено без применения строительной техники и малой механизации.
Согласно заявленному техническому решению при укладке покрытия прутья армирующей сетки 2, расположенные в соединительных каналах 3, могут быть перекушены ручным строительным инструментом (кусачками, садовыми ножницами и пр.) для создания сложных радиальных рисунков, а также для подгонки размеров без использования электроинструмента. Бетонное покрытие укладывают на подготовленную поверхность, покрывая необходимую площадь. При этом интегрирование армирующей сетки в блоки покрытия позволяет увеличить эксплуатационные нагрузки и упростить конструкцию подстилающих слоев. Покрытие может быть уложено на криволинейные поверхности сложной формы. Межблочные швы заполняют минеральным наполнителем без связующего либо раствором для заполнения швов брусчатки.
Бетонное покрытие из блоков предназначено для внутреннего и наружного применения, в том числе на наклонных и вертикальных поверхностях.